(57)【特許請求の範囲】
【請求項１】
スクリーン印刷で印刷基材の一面に直接蓄光顔料インキをドット状に印刷することにより形成された蓄光顔料インキ層のみから成る写真印画の階調を有する蓄光性カラー分解印刷物であって、前記蓄光顔料インキはビヒクルと、平均粒径が７μのマイクロカプセル化された蓄光顔料と、前記蓄光顔料インキの色調調整のために添加された有色顔料又は染料から成ることを特徴とする蓄光性カラー分解印刷物。
【請求項２】
前記スクリーン印刷で使用されるスクリーンの刷版の紗糸に塗布される乳剤の塗布厚の比率の割合を紗糸の表が１〜３で、紗糸の裏が９〜７にしたことを特徴とする請求項１記載の蓄光性カラー分解印刷物。
【請求項３】
前記蓄光顔料インキ層を形成する蓄光顔料インキに機能性顔料等を混練して付加価値を高めたことを特徴とする請求項１、請求項２記載の蓄光性カラー分解印刷物。
【発明の詳細な説明】
【０００１】
【発明の属する技術分野】
本発明は、シルクスクリーン印刷で印刷基材に蓄光顔料インキ層のみを印刷形成して、写真印画の階調がある精細なカラー分解印刷を可能とし、高輝度で残光時間の長い高品質の蓄光性カラー分解印刷物に関する。
【０００２】
【従来の技術】
シルク印刷用インキとして予め着色された市販の蓄光顔料インキや購入した蓄光顔料インキに後から有色顔料を添加して着色した蓄光顔料インキが従来より存在している。
しかし、このタイプの蓄光顔料インキを印刷基材に印刷塗布すると、蓄光顔料インキ層内で比重の重い蓄光顔料が沈んで、比重の軽い有色顔料が上層に浮いてしまう。このため、蓄光顔料の性能が阻害されて暗所での発光輝度が低下してしまう。
そこで、暗所でカラー印刷を視認させるためには図６に示されるような印刷基材１の一面１Ａに有色顔料等が添加されていない高輝度なグレードの蓄光顔料インキ２を塗布して蓄光顔料インキ層３を形成し、この蓄光顔料インキ層３の上に着色カラーインキ４を塗布して着色絵柄層５を形成し、重ねることにより積層構造とした印刷物６が一般的となっている。
図７に示されるように、このタイプの印刷物６は蓄光顔料インキ層３のバックライト効果により、着色絵柄層５の赤色５Ａが赤味と視認され、着色絵柄層５の黄色５Ｂが黄味と視認され、着色絵柄層５の青色５Ｃが青味として視認されるようになっている。
ところで、前記着色カラーインキ４の有色顔料（染料）の粒径は概ね３μ以下と微細であるのに対し、従来の蓄光顔料の粒径は概ね２０〜１００μと粗い。また、蓄光顔料インキ層３に対して十分な発光輝度を性能として求めるには、蓄光顔料インキ層３の印刷塗膜層を厚くする必要があり、蓄光顔料インキ層３の厚み寸法Ｔが概ね１００〜２００μとなり、刷版の条件（粗いメッシュの使用等）等と相俟って蓄光顔料インキ層３の印刷パターン塗膜面積が大きくなり、繊細な蓄光顔料インキ層の形成は困難であった。
同様の手法を用いて設けられた蓄光顔料インキ層の上にカラー分解印刷で着色絵柄層を形成した場合、暗所で蓄光顔料インキ層が発光して着色絵柄層の絵柄の色調をバックライト効果で視認するのであるが、写真印画の階調があるカラー分解印刷の絵柄形状では、暗所での発色は暗色系となる色調部位が暗くなり、鮮明な視認性に難があった。
また、点の集合体を成す着色絵柄層の写真印画の階調を繊細にすればするほど暗所の発光において配されたパターン形状が互いに干渉して色調の錯誤を招き、所望する色調にするのは困難であった。
【０００３】
【発明が解決しようとする課題】
本発明は、上記事実に鑑みなされたものであり蓄光顔料インキ層のみでカラー分解印刷を行い、写真印画の階調がある高品質で意匠性があり、しかも高輝度で残光時間の長い蓄光性カラー分解印刷物を提供するものである。
【０００４】
【課題を解決するための手段】
請求項１の発明は、スクリーン印刷で印刷基材の一面に直接蓄光顔料インキをドット状に印刷することにより形成された蓄光顔料インキ層のみから成る写真印画の階調を有する蓄光性カラー分解印刷物であって、前記蓄光顔料インキはビヒクルと、平均粒径が７μのマイクロカプセル化された蓄光顔料と、前記蓄光顔料インキの色調調整のために添加された有色顔料又は染料から成ることを特徴としている。
請求項２の発明は、前記スクリーン印刷で使用されるスクリーンの刷版の紗糸に塗布される乳剤の塗布厚の比率の割合を紗糸の表が１〜３で、紗糸の裏が９〜７にしたことを特徴としている。
請求項３の発明は、前記蓄光顔料インキ層を形成する蓄光顔料インキに機能性顔料等を混練して付加価値を高めたことを特徴としている。
【０００５】
【発明の実施の形態】
図１〜図５には本発明に係る蓄光性カラー分解印刷物の一実施例が示されている。
図１に示されるように、本発明の蓄光性カラー分解印刷物１０の印刷基材１２の一面１２Ａには高輝度タイプの蓄光顔料インキ１４がスクリーン印刷によりドット状に印刷塗布され、これにより印刷基材１２の一面１２Ａに蓄光顔料インキ層１６が形成されている。この実施例では蓄光顔料インキ層１６の厚み寸法Ｔ１は５μ〜２０μの範囲内になるように設定されている。
図２に示されるように、前記蓄光顔料インキ１４にはビヒクル（樹脂）２２に蓄光顔料２４が混練されている。なお、この実施例では蓄光顔料インキ１４における蓄光顔料２４の含有割合は約３０重量％に設定されている。前記蓄光顔料２４の含有割合を約３０重量％に抑えることにより、必然的に前記ビヒクル２２の含有重量％割合が高まり、カラー分解印刷物１０の量産性が安易で容易になる。なお、この実施例では前記蓄光顔料２４として東京資料印書（株）が開発した蓄光顔料である商品名「ＢＲＩＧＨＴＥＸ」（特開２００１−２２７７８７）を使用している。このＢＲＩＧＨＴＥＸはマイクロカプセル化されて有色顔料が内蔵され平均粒径が７μと細かい。このため、従来の蓄光顔料の粒径が１００μ〜２０μという粗いパウダーであったのに対し、前記蓄光顔料２４は１／３以下の細かいパウダーである。また、前記ＢＲＩＧＨＴＥＸは高輝度タイプの蓄光顔料２４であり、前記東京資料印書（株）の商品カタログデータによると短時間照射発光、高輝度、長時間残光（残光時間は徐々に減衰しながらも２０〜３０時間程度）、半永久反復発光、高耐光性という性質を有している。さらに、前記ＢＲＩＧＨＴＥＸは暗所での同色調での発光色を呈するため視認性に優れているという性質を有している。
なお、実施例では写真印画の階調があるカラー分解印刷を行う上で、出願人の所望する色調（Ｙ=イエロー、Ｍ=マゼンタ、Ｃ=シアン）を出すべく色調調整のために有色顔料２８（染料等も可能）を約５重量％蓄光顔料インキ１４に添加混練して補色した。
また、前記蓄光顔料インキ１４においては通常のインキに添加されている安定剤やシリコーン等の助剤（助剤は半透明な物質が多く、比重が区々となっている）は排除されている。このため不用意な蓄光阻害の防止と粘性を抑制することができ、ビヒクル２２、蓄光顔料２４及び有色顔料２８等のように混在させる材料を少なくしたことによりサラリとしたインキにしている。
前記蓄光顔料インキ１４を用いて印刷基材１２に前記蓄光顔料インキ層１６を形成する場合は、蓄光顔料インキ１４をテトロン３５０メッシュのスクリーン印刷で使用する刷版３０のメッシュ３２（図３参照）に載せる。なお、図４に示されるように、この刷版３０の紗糸３４に塗布される乳剤３６の塗膜厚Ｔ２の比率は紗糸３４の表（図４上側）が２で、裏（図４下側）が８の割合となっている（一般的なスクリーン印刷においては乳剤の塗膜厚の比率は紗糸の表と裏はほぼ同じ割合である）。
このため、刷版３０のメッシュ３２のオープニング３８（図３参照）に落とし込む蓄光顔料インキ１４の量を制御、抑制することができるので、スクィージ（図示せず）で加圧して刷る場合に印刷される蓄光顔料インキ１４の量が安定すると共に蓄光顔料２４の平均粒径が７μと細かいため、蓄光顔料インキ１４を薄く塗布でき蓄光顔料インキ層１６（ビヒクル２２、蓄光顔料２４、有色顔料２８等）の整列性が高くなり汚れの生じにくい精細で写真印画の階調がある高品質なカラー分解印刷物１０を形成することができる。
そして、絵柄の蓄光顔料インキ層１６を各色概ね１０μにしてカラー分解印刷（Ｙ=イエロー、Ｍ=マゼンタ、Ｃ=シアン、並びにＢ＝黒）を施すことにより、総塗膜厚として概ね３０μ（印刷においてオーバーラップ部位があるため）の蓄光顔料インキ層１６が形成される。
なお、実施例の印刷精度は写真印画の階調を崩すことなく、スクリーン線数６０〜１７５線まで問題なく、量産印刷することが可能である。
【０００６】
次に前記蓄光性カラー分解印刷物１０の作用について説明する。
前記蓄光性カラー分解印刷物１０の印刷基材１２に印刷される蓄光顔料インキ１４に含まれる蓄光顔料２４は高輝度タイプの蓄光顔料２４であるため、前記蓄光性カラー分解印刷物１０は短時間照射発光、高輝度、長時間残光（残光時間は徐々に減衰しながらも２〜７時間程度）等の性質を有すると共に暗所での同色調での発光色を呈し視認性は極めてよいものとなる。
また、印刷基材１２に印刷される前記蓄光顔料インキ１４は粘性が低くサラリとしているため、スクリーン印刷する場合に、細部にわたって再現性が安定した写真印画の階調がある高品質なものとなる。
さらに、前記蓄光顔料インキ１４を上述した条件の前記刷版３０でスクリーン印刷すると、従来生じていた特有の「絵柄エッジ部位汚れ、パターン滲み・つぶれ」等を蓄光性カラー分解印刷物１０から排除することができる。
このため、従来の製品に比べて本発明の蓄光性カラー分解印刷物１０を利用した製品はその使用の用途分野を大幅に増加させることができる。
【０００７】
なお、図５に示されるように、前記蓄光顔料インキ１４に機能性顔料４０（機能性顔料としては一例として紫外線を吸収して発色する色調がパープルのフォトクロミック顔料等がある）を添加してもよい。従来のインキにおいては機能性顔料４０（一般的に機能性顔料は粒径が粗いものが多い）を添加すると粒径が粗い蓄光顔料と機能性顔料４０が混在して互いに集光が基本であるため互いに阻害し合うという不具合が生じてしまう。
しかし、出願人は本発明の条件下において前記蓄光顔料インキ１４に前記機能性顔料４０であるフォトクロミック顔料を約２０重量％添加して実験を行ったが、瞬時にフォトクロミック顔料が反応（色調変化）し、蓄光顔料２４の発光輝度、残光時間においても影響を受けることがないことが判明した。
従って、蓄光顔料インキ１４においては機能性顔料４０を添加しても悪影響を及ぼすことがないので、前記蓄光顔料インキ１４に機能性顔料４０を添加させることにより、前記蓄光性カラー分解印刷物１０の付加価値をより高めると共に利用用途を拡大することができる。
【０００８】
なお、実施例では蓄光顔料２４は東京資料印書（株）製の蓄光顔料である商品名「ＢＲＩＧＨＴＥＸ」を使用したが、上述した蓄光顔料２４の条件（粒径が５μ〜１０μ等）を満たしている蓄光顔料であれば、前記ＢＲＩＧＨＴＥＸに限定されるものでないことは勿論である。
また、実施例では蓄光顔料インキ１４における蓄光顔料２４の含有割合を約３０重量％に設定した場合を一例として示したが、蓄光顔料２４の含有割合は顧客の所望する輝度感の多寡に応じてその都度決定、設定されるものである（但し、一般的には約３０重量％〜約５０重量％ぐらい）。
なお、実施例では写真印画の階調があるカラー分解印刷を行う上で出願人の所望する色調に調整のために前記有色顔料２８を約５重量％添加して混練したが、有色顔料２８の添加量は約５重量％に限定されるものでなく、また色調調整が不要な場合は有色顔料２８を添加しなくてもよいことは勿論である。
また、実施例ではスクリーン印刷の刷版３０の紗糸３４に塗布する乳剤３６の塗膜厚の割合を紗糸３４の表を２、紗糸３４の裏を８としたが、これに限定されるものでなく乳剤３６の塗膜厚の割合は紗糸３４の表が１〜３で、裏が９〜７の範囲内であればよい。
なお、実施例ではスクリーン印刷において３５０メッシュの刷版３０を使用したが、メッシュは３５０メッシュに限定されるものでないことは勿論である（但し、２７０〜３５０メッシュが好ましい）。
【０００９】
【発明の効果】
本発明の蓄光性カラー分解印刷物は、積層構造とすることなく蓄光顔料インキ層のみを形成しただけで、視認性に優れた精細なカラー分解印刷であると共に高輝度で残光時間の長い意匠性の高いデザインの自由度のあるカラー分解印刷物であるという優れた効果を有する。
また、本発明の蓄光性カラー分解印刷物は、蓄光顔料インキ層のみを設けただけで形成されているので、複合的な利用用途に市場を求めることができ、高品質で量産可能な精細印刷物であるという優れた効果を有する。
本発明の蓄光性カラー分解印刷物は、刷版の紗糸に塗布される乳剤の塗膜厚の割合を表が１〜３で、裏を９〜７にしたので刷版のメッシュのオープニングに落とし込む蓄光顔料インキの量を制御、抑制して蓄光顔料インキ層内部の蓄光顔料等の整列性を高くすることにより汚れの生じにくい精細で写真印画の階調がある高品質なカラー分解印刷になるという優れた効果を有する。
【図面の簡単な説明】
【図１】実施例の蓄光性カラー分解印刷物の拡大概略側面図である。
【図２】実施例の蓄光性カラー分解印刷物の拡大概略縦断面図である。
【図３】実施例の蓄光性カラー分解印刷物を製造する場合に用いられるスクリーン印刷の刷版のメッシュの一部拡大斜視図である。
【図４】実施例の蓄光性カラー分解印刷物を製造する場合に用いられる刷版のメッシュの紗糸の概略一部拡大側面図である。
【図５】実施例の蓄光性カラー分解印刷物の他の変形例の拡大概略縦断面図である。
【図６】従来行われている一般印刷の拡大概略縦断面図である。
【図７】従来行われている一般印刷の拡大概略縦断面図である。
【符号の説明】
１０    蓄光性カラー分解印刷物
１２    印刷基材
１４    蓄光顔料インキ
１６    蓄光顔料インキ層
２４    蓄光顔料
４０    機能性顔料
【図１】
0003684207.tif 000002
【図２】
0003684207.tif 000003
【図３】
0003684207.tif 000004
【図４】
0003684207.tif 000005
【図５】
0003684207.tif 000006
【図６】
0003684207.tif 000007
【図７】
0003684207.tif 000008